(57)【要約】      （修正有）【課題】  ポリオレフィンの結晶性（立体規則性）を制御し、組成が均一で、かつ、高流動性を有し、低温塗工可能なポリオレフィン系組成物、及びその架橋体の製造方法を提供する。【解決手段】  （ｉ）特定のメタロセン触媒の存在下、炭素数３以上のα−オレフィンを単独重合、または共重合して得られ、（１）メソペンタッド分率（ｍｍｍｍ）が４０〜７５モル％、もしくは立体規則性の指標Ｍ４が７５モル％以下、（２）ゲルパーミエイションクロマトグラフィ（ＧＰＣ）法により測定したポリスチレン換算の分子量分布が３．０以下、（３）テトラリン溶媒中１３５℃にて測定した極限粘度[η]が０．０１〜５．０デシリットル／ｇであるα-オレフィン重合体と、（ii）ラジカル開始剤および（iii）シラン基およびエチレン性不飽和基を有するモノマー又はシランカップリング剤を反応させることにより得られるα-オレフィン重合体変性物、及びその架橋体の製造法である。【選択図】      なし【特許請求の範囲】
【請求項１】
（ｉ）（Ａ）下記一般式（Ｉ）で表される遷移金属化合物、及び（Ｂ）（Ｂ−１）該（Ａ）成分の遷移金属化合物又はその派生物と反応してイオン性の錯体を形成しうる化合物及び（Ｂ−２）アルミノキサンから選ばれる少なくとも一種類の成分を含有する重合用触媒の存在下、炭素数３以上のα−オレフィンを単独重合、または、炭素数３以上のα−オレフィンの二種以上を共重合して得られ、下記の（１）〜（３）を満足するα-オレフィン重合体と、
（１）メソペンタッド分率（ｍｍｍｍ）が２０〜７５モル％、もしくは立体規則性の指標（[Ｍ４]）が７５モル％以下、
（２）ゲルパーミエイションクロマトグラフィ（ＧＰＣ）法により測定したポリスチレン換算の分子量分布が３．０以下、
（３）テトラリン溶媒中１３５℃にて測定した極限粘度[η]が０．０１〜５．０デシリットル／ｇ、
（ii）ラジカル開始剤および
（iii）シラン基およびエチレン性不飽和基を有するモノマー又はシランカップリング剤
を反応させることにより得られることを特徴とするα-オレフィン重合体変性物。
【化１】
2006348153.tif 000009
〔式中、Ｍは周期律表第３〜１０族又はランタノイド系列の金属元素を示し、Ｅ1及びＥ2はそれぞれ置換シクロペンタジエニル基，インデニル基，置換インデニル基，ヘテロシクロペンタジエニル基，置換ヘテロシクロペンタジエニル基，アミド基，ホスフィド基，炭化水素基及び珪素含有基の中から選ばれた配位子であって、Ａ1及びＡ2を介して架橋構造を形成しており、又それらは互いに同一でも異なっていてもよく、Ｘはσ結合性の配位子を示し、Ｘが複数ある場合、複数のＸは同じでも異なっていてもよく、他のＸ，Ｅ1，Ｅ2又はＹと架橋していてもよい。  Ｙはルイス塩基を示し、Ｙが複数ある場合、複数のＹは同じでも異なっていてもよく、他のＹ，Ｅ1，Ｅ2又はＸと架橋していてもよく、Ａ1及びＡ2は二つの配位子を結合する二価の架橋基であって、炭素数１〜２０の炭化水素基、炭素数１〜２０のハロゲン含有炭化水素基、珪素含有基、ゲルマニウム含有基、スズ含有基、−Ｏ−、−ＣＯ−、−Ｓ−、−ＳＯ2−、−Ｓｅ−、−ＮＲ1−、−ＰＲ1−、−Ｐ（Ｏ）Ｒ1−、−ＢＲ1−又は−ＡｌＲ1−を示し、Ｒ1は水素原子、ハロゲン原子、炭素数１〜２０の炭化水素基又は炭素数１〜２０のハロゲン含有炭化水素基を示し、それらは互いに同一でも異なっていてもよい。ｑは１〜５の整数で〔（Ｍの原子価）−２〕を示し、ｒは０〜３の整数を示す。〕
【請求項２】
下記の（１）〜（４）を満足する請求項１に記載のα-オレフィン重合体変性物。
（１）メソペンタッド分率（ｍｍｍｍ）が２０〜７５モル％、又は立体規則性の指標Ｍ４が７５モル％以下、
（２）ＧＰＣ法により測定したポリスチレン換算分子量（Ｍｗ）が１,０００〜１０,０００,０００で、Ｍｗ／Ｍｎが１．５以上、
（３）シラン基およびエチレン性不飽和基を有するモノマーに由来する成分の含量が０．０１〜５０モル％および
（４）融点が４０〜１００℃の範囲
【請求項３】
（Ｃ）シラン基およびエチレン性不飽和基を有するモノマーが、アルコキシシラン基を有するモノマーである請求項１又は２に記載のα-オレフィン重合体変性物。
【請求項４】
炭素数３以上のα−オレフィンが、プロピレン、１−ブテン、１−ペンテン、１−ヘキセン、１−オクテン、１−ノネン、１−デセン（C10）、１−ドデセン（C12）、１−テトラデセン（C14）、1-ヘキサデセン（C16）、１−オクタデセン（C18）、１−エイコセン（C20）、１−ドコセン（C22）、１−テトラコセン（C24）、１−ヘキサコセン（C26）、１−オクタコセン（C28）、１−トリアコンテセン（C30）から選ばれる１種類以上である請求項１〜３のいずれかに記載のα-オレフィン重合体変性物。
【請求項５】
溶融混練および／または溶液変性により得られたものである請求項１〜４のいずれかに記載のα-オレフィン重合体変性物。
【請求項６】
（反応性）ホットメルト剤、ガラス用中間膜、ガラス用接着剤、シーリング剤、樹脂・エラストマー改質剤、ワックスブレンド剤、フィラーブレンド剤、樹脂改質剤、塗料成分、インキ成分、接着剤成分、プライマー成分、潤滑油成分、蓄熱剤成分、高性能ワックス、セメント成分、医療用器具、フィルム、シート、剥離フィルム、コーキング材、ケーブル外被、電線被覆、絶縁材、パイプ、熱収縮テープ、分散材のいずれかに使用される請求項１〜５のいずれかに記載のα-オレフィン重合体変性物。
【請求項７】
請求項１〜６のいずれかに記載のα-オレフィン重合体変性物を、シラノール縮合触媒の存在下、あるいは不存在下で、水分又は湿気と接触させて、加熱処理することを特徴とするα-オレフィン重合体変性物架橋体の製造方法。
【発明の詳細な説明】
【技術分野】
【０００１】
本発明は、溶融温度が低く、低温で塗布できるα-オレフィン重合体変性物及びその架橋体の製造方法に関するものであり、詳しくは、（反応性）ホットメルト接着剤、シーリング剤、樹脂・エラストマー改質剤、ワックスブレンド剤、フィラーブレンド剤、樹脂改質剤、塗料成分、インキ成分、接着剤成分、プライマー成分、潤滑油成分、蓄熱剤成分、高性能ワックス等に使用されるα-オレフィン重合体変性物及びその架橋体の製造方法に関するものである。
【背景技術】
【０００２】
近年、地球規模での環境問題、作業者の作業環境、安全・健康に対する意識が高まりを見せている。かかる状況の中、例えば、ホットメルト接着剤の分野では、従来のホットメルト接着剤は、１５０℃以上の融点であり、加熱が必要であるので、低温塗工が可能な物質が求められている。ホットメルト接着剤で低温塗工が可能になれば、１）熱に弱い基材に対しても使用できる、２）作業者の作業環境良化、安全・健康の保持が図られる、３）接着剤が熱劣化しにくい、４）粘性変化が少ない等の利点が享受できるようになる、ことなどが期待されている。しかし、ホットメルト接着剤の分野では、低温塗工が可能な樹脂組成物は数少ないのが実情である。
【０００３】
ホットメルト接着剤として、例えば、関西ポリマーの「タイフォース」という商品がある。これは、１００〜１２０℃における低温塗工が可能であり、熱に弱い基材への適応が可能であるが、ウレタン系反応性ホットメルト接着剤であるため、空気中の水分によって架橋させるので３〜５日の養生が必要であり、実用強度に到達するまでの保持時間が長いという欠点を有する。また、デグサ・ヒュルズ社の「Vestoplast」という商品がある。これは、ポリプロピレン系のシラン変性非晶質樹脂組成物であるが、接着性には優れるものの、ＡＰＰ（アクタチックポリプロピレン）を主体としているため、既に溶融している状態であり、低温塗工が不可能な基材である。更に非晶であるため、強度が弱いという欠点がある。このように、低温塗工に好適な樹脂組成物は存在せず、特に１００℃未満の低温で塗工できる組成物はこれまで知られていない。環境に配慮する立場を重んじると、ポリオレフィン系で低温塗工可能な組成物が最も望ましい。
【０００４】
また、ホットメルト接着剤などの用途には、これまでエチレン／酢酸ビニル共重合体、スチレン／イソプレン／スチレンブロック共重合体、若しくはスチレン／ブタジエン／スチレンブロック共重合体などが使用され、反応性ホットメルトにはポリエーテルポリオールなどが使用されており、近年、ポリオレフィン系材料への接着性に対する要求が増加している。しかしながら、上記材料はポリオレフィンへの接着性が劣っており、加熱安定性が低いために、塗布する時に高温にすると同材料が分解し、ガスが発生するなどの不具合があった。また、従来のポリオレフィンに反応性基を付与した材料も存在するが、これらの材料はポリオレフィンの結晶性が高いため、溶融温度が高く、低温塗布に向かないなどの不具合があった。
【０００５】
一方、α−オレフィンの重合に関する検討は、主にチーグラーナッタ系触媒を用いて検討されている（例えば、特許文献１、非特許文献１、非特許文献２及び非特許文献３参照）。しかしながら，これらの文献において得られるα-オレフィン重合体は、分子量が低い場合や、規則性が高いために融点が高く、又、融点が２つあるなど不均一であることが示されている。
【０００６】
また、メタロセン系触媒と呼ばれる均一系触媒により高級α-オレフィン重合体が得られることが記載されている（例えば、非特許文献４、非特許文献５、非特許文献６及び非特許文献７参照）。しかしながら、不均一系触媒により得られた重合体と同様に、分子量が十分高いと言えなかったり、規則性が高いために融点が高く、又、融点が２つあるなど、不均一であることが示されている。
【０００７】
【特許文献１】特開平７−１４５２０５号公報
【非特許文献１】ＰｏｌｙｍｅｒＪ．，１０，６１９（１９７８）
【非特許文献２】Ｍａｃｒｏｍｏｌ．Ｃｈｅｍ．，１９０，２６８３（１９８９）
【非特許文献３】Ｍａｃｒｏｍｏｌ．Ｃｈｅｍ．，ＲａｐｉｄＣｏｍｍ．，１３，４４７（１９９２）
【非特許文献４】Ｍａｃｒｏｍｏｌ．Ｓｃｉ．ＰｕｒｅＡｐｐｌ．Ｃｈｅｍ．，Ａ３５、４７３（１９９８）
【非特許文献５】Ｊ．Ｐｏｌｙｍ．Ｓｃｉ．Ａ、３８，２３３（２０００）
【非特許文献６】Ｍａｃｒｏｍｏｌ．Ｍａｔｅｒ．Ｅｎｇ．，２８６，３５０（２００１）
【非特許文献７】Ｍａｃｒｏｍｏｌ．Ｍａｔｅｒ．Ｅｎｇ．，２８６，４８０（２００１）
【発明の開示】
【発明が解決しようとする課題】
【０００８】
本発明は、上記事情に鑑みなされたもので、ポリオレフィンの結晶性（立体規則性）を制御し、組成が均一で、かつ、高流動性を有し、低温塗工可能なポリオレフィン系組成物および、その架橋体の製造方法を提供することを目的とするものである。
【０００９】
本発明者らは、上記目的を達成するために鋭意研究を重ねた結果、オレフィンの重合に特定のメタロセン系触媒を使用することで、ポリオレフィンの結晶性（立体規則性）を制御し、組成が均一で、かつ、高流動なポリオレフィンを製造することができ、このポリオレフィンに反応性を有するシラン基を付与した変性物は、分子量分布及び組成分布が適正で、溶融温度が低く、反応性ホットメルトに求められる低温塗布性が良好であり、ポリオレフィン基材であるために分解ガスの発生がなく、ポリオレフィンとの接着性も良好であることを見出した。本発明はかかる知見に基づいて完成したものである。
【００１０】
即ち、本発明は、
１．（ｉ）（Ａ）下記一般式（Ｉ）で表される遷移金属化合物、及び（Ｂ）（Ｂ−１）該（Ａ）成分の遷移金属化合物又はその派生物と反応してイオン性の錯体を形成しうる化合物及び（Ｂ−２）アルミノキサンから選ばれる少なくとも一種類の成分を含有する重合用触媒の存在下、炭素数３以上のα−オレフィンを単独重合、または、炭素数３以上のα−オレフィンの二種以上を共重合して得られ、下記の（１）〜（３）を満足するα-オレフィン重合体と、
（１）メソペンタッド分率（ｍｍｍｍ）が２０〜７５モル％、もしくは立体規則性の指標（[Ｍ４]）が７５モル％以下、
（２）ゲルパーミエイションクロマトグラフィ（ＧＰＣ）法により測定したポリスチレン換算の分子量分布が３．０以下、
（３）テトラリン溶媒中１３５℃にて測定した極限粘度[η]が０．０１〜５．０デシリットル／ｇ、
（ii）ラジカル開始剤および
（iii）シラン基およびエチレン性不飽和基を有するモノマー又はシランカップリング剤
を反応させることにより得られることを特徴とするα-オレフィン重合体変性物、
【００１１】
【化１】
2006348153.tif 000002
【００１２】
〔式中、Ｍは周期律表第３〜１０族又はランタノイド系列の金属元素を示し、Ｅ1及びＥ2はそれぞれ置換シクロペンタジエニル基，インデニル基，置換インデニル基，ヘテロシクロペンタジエニル基，置換ヘテロシクロペンタジエニル基，アミド基，ホスフィド基，炭化水素基及び珪素含有基の中から選ばれた配位子であって、Ａ1及びＡ2を介して架橋構造を形成しており、又それらは互いに同一でも異なっていてもよく、Ｘはσ結合性の配位子を示し、Ｘが複数ある場合、複数のＸは同じでも異なっていてもよく、他のＸ，Ｅ1，Ｅ2又はＹと架橋していてもよい。  Ｙはルイス塩基を示し、Ｙが複数ある場合、複数のＹは同じでも異なっていてもよく、他のＹ，Ｅ1，Ｅ2又はＸと架橋していてもよく、Ａ1及びＡ2は二つの配位子を結合する二価の架橋基であって、炭素数１〜２０の炭化水素基、炭素数１〜２０のハロゲン含有炭化水素基、珪素含有基、ゲルマニウム含有基、スズ含有基、−Ｏ−、−ＣＯ−、−Ｓ−、−ＳＯ2−、−Ｓｅ−、−ＮＲ1−、−ＰＲ1−、−Ｐ（Ｏ）Ｒ1−、−ＢＲ1−又は−ＡｌＲ1−を示し、Ｒ1は水素原子、ハロゲン原子、炭素数１〜２０の炭化水素基又は炭素数１〜２０のハロゲン含有炭化水素基を示し、それらは互いに同一でも異なっていてもよい。ｑは１〜５の整数で〔（Ｍの原子価）−２〕を示し、ｒは０〜３の整数を示す。〕
【００１３】
２．下記の（１）〜（４）を満足する上記１のα-オレフィン重合体変性物、
（１）メソペンタッド分率（ｍｍｍｍ）が２０〜７５モル％、又は立体規則性の指標Ｍ４が７５モル％以下、
（２）ＧＰＣ法により測定したポリスチレン換算分子量（Ｍｗ）が１０００〜１０，０００，０００で、Ｍｗ／Ｍｎが１．５以上、
（３）シラン基およびエチレン性不飽和基を有するモノマーに由来する成分の含量が０．０１〜５０モル％および
（４）融点が４０〜１００℃の範囲
【００１４】
３．（Ｃ）シラン基およびエチレン性不飽和基を有するモノマーが、アルコキシシラン基を有するモノマーである上記１又は２のα-オレフィン重合体変性物、
４．炭素数３以上のα−オレフィンが、プロピレン、１−ブテン、１−ペンテン、１−ヘキセン、１−オクテン、１−ノネン、１−デセン（C10）、１−ドデセン(C12)、１−テトラデセン(14)、1-ヘキサデセン（C16）、１−オクタデセン（C18）、１−エイコセン（C20）、１−ドコセン（C22）、１−テトラコセン（C24）、１−ヘキサコセン（C26）、１−オクタコセン（C28）、１−トリアコンテセン（C30）から選ばれる１種類以上である上記１〜３のいずれかのα-オレフィン重合体変性物、
【００１５】
５．溶融混練および／または溶液変性により得られたものである（１）〜（４）のいずれかのα-オレフィン重合体変性物、
６．（反応性）ホットメルト剤、ガラス用中間膜、ガラス用接着剤、シーリング剤、樹脂・エラストマー改質剤、ワックスブレンド剤、フィラーブレンド剤、樹脂改質剤、塗料成分、インキ成分、接着剤成分、プライマー成分、潤滑油成分、蓄熱剤成分、高性能ワックス、セメント成分、医療用器具、フィルム、シート、剥離フィルム、コーキング材、ケーブル外被、電線被覆、絶縁材、パイプ、熱収縮テープ、分散材のいずれかに使用される（１）〜（５）のいずれかのα-オレフィン重合体変性物、
７．（１）〜（６）のいずれかのα-オレフィン重合体変性物を、シラノール縮合触媒の存在下、あるいは不存在下で、水分又は湿気と接触させて、加熱処理することを特徴とするα-オレフィン重合体変性物架橋体の製造方法、
を提供するものである。
【発明の効果】
【００１６】
本発明のα-オレフィン重合体変性物は、分子量分布及び組成分布が適正で、溶融温度が低いので反応性ホットメルトに求められる低温塗布性が良好であり、かつ、従来の未変性のα-オレフィン重合体に比べて、高い反応性、相溶性、接着性を有すると共に、ポリオレフィン基材であるために分解ガスの発生がなく、ポリオレフィンとの接着性も良好である。
従って、本発明のα-オレフィン重合体変性物は、反応性ホットメルト接着剤のみならず、シーリング剤、樹脂・エラストマー改質剤、ワックスブレンド剤、フィラーブレンド剤、樹脂改質剤、塗料成分、インキ成分、接着剤成分、プライマー成分、潤滑油成分、蓄熱剤成分および高性能ワックスとして好適に用いることができる。
また、本発明により、シランで変性により反応性を付与したα-オレフィン重合体変性物の架橋体を製造することが可能である。これにより、強固な接着性を発現させることができる。
【発明を実施するための最良の形態】
【００１７】
以下に、本発明について詳細に説明する。
（ｉ）α-オレフィン重合体
先ず、本発明のα-オレフィン重合体変性物は、炭素数３以上のα−オレフィンを単独重合、または、炭素数３以上のα−オレフィンの二種以上を共重合して得られたα-オレフィン重合体を変性したものである。
上記炭素数３以上のα−オレフィンとしては、次の一般式で表される直鎖状オレフィンから得られるポリオレフィンが利用できる。
ＣＨ2＝ＣＨ−Ｒ      （ＲはＣnＨ2n+1    ｎは１以上の整数) 
【００１８】
具体的には、α−オレフィンとして、プロピレン、１−ブテン、１−ペンテン、１−ヘキセン、１−オクテン、１−ノネン、１−デセン（C10）、１−ドデセン（C12）、１−テトラデセン（C14）、1-ヘキサデセン（C16）、１−オクタデセン（C18）、１−エイコセン（C20）、１−ドコセン（C22）、１−テトラコセン（C24）、１−ヘキサコセン（C26）、１−オクタコセン（C28）、１−トリアコンテセン（C30）が挙げられる。また、２種以上のα−オレフィンの混合物を用いて共重合してもよい。
【００１９】
本発明のα−オレフィン共重合体変性物に用いられるα-オレフィン重合体（以下「本発明におけるα-オレフィン重合体」とも云う）は、メタロセン系触媒を用いて製造されたものである。
すなわち、本発明におけるα-オレフィン重合体は、（Ａ）下記一般式（Ｉ）で表される遷移金属化合物、及び（Ｂ）（Ｂ−１）該（Ａ）成分の遷移金属化合物又はその派生物と反応してイオン性の錯体を形成しうる化合物及び（Ｂ−２）アルミノキサンから選ばれる少なくとも一種類の成分を含有する重合用触媒の存在下、炭素数３以上のα−オレフィンを単独重合、または、炭素数３以上のα−オレフィンの二種以上を共重合することにより製造されたものである。
【００２０】
【化２】
2006348153.tif 000003
【００２１】
上記一般式（Ｉ）において、Ｍは周期律表第３〜１０族又はランタノイド系列の金属元素を示し、具体例としてはチタン，ジルコニウム，ハフニウム，イットリウム，バナジウム，クロム，マンガン，ニッケル，コバルト，パラジウム及びランタノイド系金属などが挙げられるが、これらの中ではオレフィン共重合活性などの点からチタン，ジルコニウム及びハフニウムが好適である。
Ｅ1及びＥ2はそれぞれ、置換シクロペンタジエニル基，インデニル基，置換インデニル基，ヘテロシクロペンタジエニル基，置換ヘテロシクロペンタジエニル基，アミド基（−Ｎ＜），ホスフィン基（−Ｐ＜），炭化水素基〔＞ＣＲ−，＞Ｃ＜〕及び珪素含有基〔＞ＳｉＲ−，＞Ｓｉ＜〕（但し、Ｒは水素又は炭素数１〜２０の炭化水素基あるいはヘテロ原子含有基である）の中から選ばれた配位子を示し、Ａ1及びＡ2を介して架橋構造を形成している。
また、Ｅ1及びＥ2は互いに同一でも異なっていてもよい。
このＥ1及びＥ2としては、置換シクロペンタジエニル基，インデニル基及び置換インデニル基が好ましい。
【００２２】
また、Ｘはσ結合性の配位子を示し、Ｘが複数ある場合、複数のＸは同じでも異なっていてもよく、他のＸ，Ｅ1，Ｅ2又はＹと架橋していてもよい。
該Ｘの具体例としては、ハロゲン原子，炭素数１〜２０の炭化水素基，炭素数１〜２０のアルコキシ基，炭素数６〜２０のアリールオキシ基，炭素数１〜２０のアミド基，炭素数１〜２０の珪素含有基，炭素数１〜２０のホスフィド基，炭素数１〜２０のスルフィド基，炭素数１〜２０のアシル基などが挙げられる。
一方、Ｙはルイス塩基を示し、Ｙが複数ある場合、複数のＹは同じでも異なっていてもよく、他のＹやＥ1，Ｅ2又はＸと架橋していてもよい。
該Ｙのルイス塩基の具体例としては、アミン類，エーテル類，ホスフィン類，チオエーテル類などを挙げることができる。
【００２３】
次に、Ａ1及びＡ2は二つの配位子を結合する二価の架橋基であって、炭素数１〜２０の炭化水素基、炭素数１〜２０のハロゲン含有炭化水素基、珪素含有基、ゲルマニウム含有基、スズ含有基、−Ｏ−、−ＣＯ−、−Ｓ−、−ＳＯ2−、−Ｓｅ−、−ＮＲ1−、−ＰＲ1−、−Ｐ（Ｏ）Ｒ1−、−ＢＲ1−又は−ＡｌＲ1−を示し、Ｒ1は水素原子、ハロゲン原子又は炭素数１〜２０の炭化水素基、炭素数１〜２０のハロゲン含有炭化水素基を示し、それらは互いに同一でも異なっていてもよい。
このような架橋基としては、例えば、一般式
【００２４】
【化３】
2006348153.tif 000004
【００２５】
（Ｄは炭素、ケイ素又はスズ、Ｒ2及びＲ3はそれぞれ水素原子又は炭素数１〜２０の炭化水素基で、それらは互いに同一でも異なっていてもよく、又互いに結合して環構造を形成していてもよい。ｅは１〜４の整数を示す。）
で表されるものが挙げられ、その具体例としては、メチレン基，エチレン基，エチリデン基，プロピリデン基，イソプロピリデン基，シクロヘキシリデン基，１，２−シクロヘキシレン基，ビニリデン基（ＣＨ2＝Ｃ＝），ジメチルシリレン基，ジフェニルシリレン基，メチルフェニルシリレン基，ジメチルゲルミレン基，ジメチルスタニレン基，テトラメチルジシリレン基，ジフェニルジシリレン基などを挙げることができる。
これらの中で、エチレン基，イソプロピリデン基及びジメチルシリレン基が好適である。
ｑは１〜５の整数で〔（Ｍの原子価）−２〕を示し、ｒは０〜３の整数を示す。
このような一般式（Ｉ）で表される遷移金属化合物の中では、一般式（II）
【００２６】
【化４】
2006348153.tif 000005
【００２７】
で表される二重架橋型ビスシクロペンタジエニル誘導体を配位子とする遷移金属化合物が好ましい。
上記一般式（II）において、Ｍ，Ａ1，Ａ2，ｑ及びｒは、一般式（Ｉ）と同じである。
Ｘ1はσ結合性の配位子を示し、Ｘ1が複数ある場合、複数のＸ1は同じでも異なっていてもよく、他のＸ1又はＹ1と架橋していてもよい。
このＸ1の具体例としては、一般式（Ｉ）のＸの説明で例示したものと同じものを挙げることができる。
Ｙ1はルイス塩基を示し、Ｙ1が複数ある場合、複数のＹ1は同じでも異なっていてもよく、他のＹ1又はＸ1と架橋していてもよい。
このＹ1の具体例としては、一般式（Ｉ）のＹの説明で例示したものと同じものを挙げることができる。
Ｒ4〜Ｒ9はそれぞれ水素原子，ハロゲン原子，炭素数１〜２０の炭化水素基，炭素数１〜２０のハロゲン含有炭化水素基，珪素含有基又はヘテロ原子含有基を示すが、その少なくとも一つは水素原子でないことが必要である。
また、Ｒ4〜Ｒ9は互いに同一でも異なっていてもよく、隣接する基同士が互いに結合して環を形成していてもよい。
なかでも、Ｒ6とＲ7は環を形成していること及びＲ8とＲ9は環を形成していることが好ましい。
Ｒ4及びＲ5としては、酸素、ハロゲン、珪素などのヘテロ原子を含有する基が共重合活性が高くなり好ましい。
【００２８】
この二重架橋型ビスシクロペンタジエニル誘導体を配位子とする遷移金属化合物は、配位子間の架橋基にケイ素を含むものが好ましい。
一般式（Ｉ）で表される遷移金属化合物の具体例としては、（１，２’−エチレン）（２，１’−エチレン）−ビス（インデニル）ジルコニウムジクロリド，（１，２’−メチレン）（２，１’−メチレン）−ビス（インデニル）ジルコニウムジクロリド，（１，２’−イソプロピリデン）（２，１’−イソプロピリデン）−ビス（インデニル）ジルコニウムジクロリド，（１，２’−エチレン）（２，１’−エチレン）−ビス（３−メチルインデニル）ジルコニウムジクロリド，（１，２’−エチレン）（２，１’−エチレン）−ビス（４，５−ベンゾインデニル）ジルコニウムジクロリド，（１，２’−エチレン）（２，１’−エチレン）−ビス（４−イソプロピルインデニル）ジルコニウムジクロリド，（１，２’−エチレン）（２，１’−エチレン）−ビス（５，６−ジメチルインデニル）ジルコニウムジクロリド，（１，２’−エチレン）（２，１’−エチレン）−ビス（４，７−ジイソプロピルインデニル）ジルコニウムジクロリド，（１，２’−エチレン）（２，１’−エチレン）−ビス（４−フェニルインデニル）ジルコニウムジクロリド，（１，２’−エチレン）（２，１’−エチレン）−ビス（３−メチル−４−イソプロピルインデニル）ジルコニウムジクロリド，（１，２’−エチレン）（２，１’−エチレン）−ビス（５，６−ベンゾインデニル）ジルコニウムジクロリド，（１，２’−エチレン）（２，１’−イソプロピリデン）−ビス（インデニル）ジルコニウムジクロリド，（１，２’−メチレン）（２，１’−エチレン）−ビス（インデニル）ジルコニウムジクロリド，（１，２’−メチレン）（２，１’−イソプロピリデン）−ビス（インデニル）ジルコニウムジクロリド，（１，２’−ジメチルシリレン）（２，１’−ジメチルシリレン）ビス（インデニル）ジルコニウムジクロリド，（１，２’−ジメチルシリレン）（２，１’−ジメチルシリレン）ビス（３−メチルインデニル）ジルコニウムジクロリド，（１，２’−ジメチルシリレン）（２，１’−ジメチルシリレン）ビス（３−ｎ−ブチルインデニル）ジルコニウムジクロリド，（１，２’−ジメチルシリレン）（２，１’−ジメチルシリレン）ビス（３−ｉ−プロピルインデニル）ジルコニウムジクロリド，（１，２’−ジメチルシリレン）（２，１’−ジメチルシリレン）ビス（３−トリメチルシリルメチルインデニル）ジルコニウムジクロリド，（１，２’−ジメチルシリレン）（２，１’−ジメチルシリレン）ビス（３−フェニルインデニル）ジルコニウムジクロリド，（１，２’−ジメチルシリレン）（２，１’−ジメチルシリレン）ビス（４，５−ベンゾインデニル）ジルコニウムジクロリド，（１，２’−ジメチルシリレン）（２，１’−ジメチルシリレン）ビス（４−イソプロピルインデニル）ジルコニウムジクロリド，（１，２’−ジメチルシリレン）（２，１’−ジメチルシリレン）ビス（５，６−ジメチルインデニル）ジルコニウムジクロリド，（１，２’−ジメチルシリレン）（２，１’−ジメチルシリレン）ビス（４，７−ジ−ｉ−プロピルインデニル）ジルコニウムジクロリド，（１，２’−ジメチルシリレン）（２，１’−ジメチルシリレン）ビス（４−フェニルインデニル）ジルコニウムジクロリド，（１  ，２’−ジメチルシリレン）（２，１’−ジメチルシリレン）ビス（３−メチル−４−ｉ−プロピルインデニル）ジルコニウムジクロリド，（１，２’−ジメチルシリレン）（２，１’−ジメチルシリレン）ビス（５，６−ベンゾインデニル）ジルコニウムジクロリド，（１，２’−ジメチルシリレン）（２，１’−イソプロピリデン）−ビス（インデニル）ジルコニウムジクロリド，（１，２’−ジメチルシリレン）（２，１’−イソプロピリデン）−ビス（３−メチルインデニル）ジルコニウムジクロリド，（１，２’−ジメチルシリレン）（２，１’−イソプロピリデン）−ビス（３−ｉ−プロピルインデニル）ジルコニウムジクロリド，（１，２’−ジメチルシリレン）（２，１’−イソプロピリデン）−ビス（３−ｎ−ブチルインデニル）ジルコニウムジクロリド，（１，２’−ジメチルシリレン）（２，１’−イソプロピリデン）−ビス（３−トリメチルシリルメチルインデニル）ジルコニウムジクロリド，（１，２’−ジメチルシリレン）（２，１’−イソプロピリデン）−ビス（３−トリメチルシリルインデニル）ジルコニウムジクロリド，（１，２’−ジメチルシリレン）（２，１’−イソプロピリデン）−ビス（３−フェニルインデニル）ジルコニウムジクロリド，（１，２’−ジメチルシリレン）（２，１’−メチレン）−ビス（インデニル）ジルコニウムジクロリド，（１，２’−ジメチルシリレン）（２，１’−メチレン）−ビス（３−メチルインデニル）ジルコニウムジクロリド，（１，２’−ジメチルシリレン）（２，１’−メチレン）−ビス（３−ｉ−プロピルインデニル）ジルコニウムジクロリド，（１，２’−ジメチルシリレン）（２，１’−メチレン）−ビス（３−ｎ−ブチルインデニル）ジルコニウムジクロリド，（１，２’−ジメチルシリレン）（２，１’−メチレン）−ビス（３−トリメチルシリルメチルインデニル）ジルコニウムジクロリド，（１，２’−ジメチルシリレン）（２，１’−メチレン）−ビス（３−トリメチルシリルインデニル）ジルコニウムジクロリド，（１，２’−ジフェニルシリレン）（２，１’−メチレン）−ビス（インデニル）ジルコニウムジクロリド，（１，２’−ジフェニルシリレン）（２，１’−メチレン）−ビス（３−メチルインデニル）ジルコニウムジクロリド，（１，２’−ジフェニルシリレン）（２，１’−メチレン）−ビス（３−ｉ−プロピルインデニル）ジルコニウムジクロリド，（１，２’−ジフェニルシリレン）（２，１’−メチレン）−ビス（３−ｎ−ブチルインデニル）ジルコニウムジクロリド，（１，２’−ジフェニルシリレン）（２，１’−メチレン）−ビス（３−トリメチルシリルメチルインデニル）ジルコニウムジクロリド，（１，２’−ジフェニルシリレン）（２，１’−メチレン）−ビス（３−トリメチルシリルインデニル）ジルコニウムジクロリド，（１，２’−ジメチルシリレン）（２，１’−ジメチルシリレン）（３−メチルシクロペンタジエニル）（３’−メチルシクロペンタジエニル）ジルコニウムジクロリド，（１，２’−ジメチルシリレン）（２，１’−イソプロピリデン）（３−メチルシクロペンタジエニル）（３’−メチルシクロペンタジエニル）ジルコニウムジクロリド，（１，２’���ジメチルシリレン）（２，１’−エチレン）（３−メチルシクロペンタジエニル）（３’−メチルシクロペンタジエニル）ジルコニウムジクロリド，（１，２’−エチレン）（２，１’−メチレン）（３−メチルシクロペンタジエニル）（３’−メチルシクロペンタジエニル）ジルコニウムジクロリド，（１，２’−エチレン）（２，１’−イソプロピリデン）（３−メチルシクロペンタジエニル）（３’−メチルシクロペンタジエニル）ジルコニウムジクロリド，（１，２’−メチレン）（２，１’−メチレン）（３−メチルシクロペンタジエニル）（３’−メチルシクロペンタジエニル）ジルコニウムジクロリド，（１，２’−メチレン）（２，１’−イソプロピリデン）（３−メチルシクロペンタジエニル）（３’−メチルシクロペンタジエニル）ジルコニウムジクロリド，（１，２’−イソプロピリデン）（２，１’−イソプロピリデン）（３−メチルシクロペンタジエニル）（３’−メチルシクロペンタジエニル）ジルコニウムジクロリド，（１，２’−ジメチルシリレン）（２，１’−ジメチルシリレン）（３，４−ジメチルシクロペンタジエニル）（３’，４’−ジメチルシクロペンタジエニル）ジルコニウムジクロリド，（１，２’−ジメチルシリレン）（２，１’−イソプロピリデン）（３，４−ジメチルシクロペンタジエニル）（３’，４’−ジメチルシクロペンタジエニル）ジルコニウムジクロリド，（１，２’−ジメチルシリレン）（２，１’−エチレン）（３，４−ジメチルシクロペンタジエニル）（３’，４’−ジメチルシクロペンタジエニル）ジルコニウムジクロリド，（１，２’−エチレン）（２，１’−メチレン）（３，４−ジメチルシクロペンタジエニル）（３’，４’−ジメチルシクロペンタジエニル）ジルコニウムジクロリド，（１，２’−エチレン）（２，１’−イソプロピリデン）（３，４−ジメチルシクロペンタジエニル）（３’，４’−ジメチルシクロペンタジエニル）ジルコニウムジクロリド，（１，２’−メチレン）（２，１’−メチレン）（３，４−ジメチルシクロペンタジエニル）（３’，４’−ジメチルシクロペンタジエニル）ジルコニウムジクロリド，（１，２’−メチレン）（２，１’−イソプロピリデン）（３，４−ジメチルシクロペンタジエニル）（３’，４’−ジメチルシクロペンタジエニル）ジルコニウムジクロリド，（１，２’−イソプロピリデン）（２，１’−イソプロピリデン）（３，４−ジメチルシクロペンタジエニル）（３’，４’−ジメチルシクロペンタジエニル）ジルコニウムジクロリド，（１，２’−ジメチルシリレン）（２，１’−ジメチルシリレン）（３−メチル−５−エチルシクロペンタジエニル）（３’−メチル−５’−エチルシクロペンタジエニル）ジルコニウムジクロリド，（１，２’−ジメチルシリレン）（２，１’−ジメチルシリレン）（３−メチル−５−エチルシクロペンタジエニル）（３’−メチル−５’−エチルシクロペンタジエニル）ジルコニウムジクロリド，（１，２’−ジメチルシリレン）（２，１’−ジメチルシリレン）（３−メチル−５−イソプロピルシクロペンタジエニル）（３’−メチル−５’−イソプロピルシクロペンタジエニル）ジルコニウムジクロリド、（１，２’−ジメチルシリレン）（���，１’−ジメチルシリレン）（３−メチル−５−ｎ−ブチルシクロペンタジエニル）（３’−メチル−５’−ｎ−ブチルシクロペンタジエニル）ジルコニウムジクロリド，（１，２’−ジメチルシリレン）（２，１’−ジメチルシリレン）（３−メチル−５−フェニルシクロペンジエニル）（３’−メチル−５’−フェニルシクロペンタジエニル）ジルコニウムジクロリド，（１，２’−ジメチルシリレン）（２，１’−イソプロピリデン）（３−メチル−５−エチルシクロペンタジエニル）（３’−メチル−５’−エチルシクロペンタジエニル）ジルコニウムジクロリド，（１，２’−ジメチルシリレン）（２，１’−イソプロピリデン）（３−メチル−５−ｉ−プロピルシクロペンタジエニル）（３’−メチル−５’−ｉ−プロピルシクロペンタジエニル）ジルコニウムジクロリド，（１，２’−ジメチルシリレン）（２，１’−イソプロピリデン）（３−メチル−５−ｎ−ブチルシクロペンタジエニル）（３’−メチル−５’−ｎ−ブチルシクロペンタジエニル）ジルコニウムジクロリド，（１，２’−ジメチルシリレン）（２，１’−イソプロピリデン）（３−メチル−５−フェニルシクロペンタジエニル）（３’−メチル−５’−フェニルシクロペンジエニル）ジルコニウムジクロリド，（１，２’−ジメチルシリレン）（２，１’−エチレン）（３−メチル−５−エチルシクロペンタジエニル）（３’−メチル−５’−エチルシクロペンタジエニル）ジルコニウムジクロリド，（１，２’−ジメチルシリレン）（２，１’−エチレン）（３−メチル−５−ｉ−プロピルシクロペンタジエニル）（３’−メチル−５’−ｉ−プロピルシクロペンタジエニル）ジルコニウムジクロリド，（１，２’−ジメチルシリレン）（２，１’−エチレン）（３−メチル−５−ｎ−ブチルシクロペンタジエニル）（３’−メチル−５’−ｎ−ブチルシクロペンタジエニル）ジルコニウムジクロリド，（１，２’−ジメチルシリレン）（２，１’−エチレン）（３−メチル−５−フェニルシクロペンタジエニル）（３’−メチル−５’−フェニルシクロペンタジエニル）ジルコニウムジクロリド，（１，２’−ジメチルシリレン）（２，１’−メチレン）（３−メチル−５−エチルシクロペンタジエニル）（３’−メチル−５’−エチルシクロペンジエニル）ジルコニウムジクロリド，（１，２’−ジメチルシリレン）（２，１’−メチレン）（３−メチル−５−ｉ−プロピルシクロ
ペンタジエニル）（３’−メチル−５’−ｉ−プロピルシクロペンタジエニル）ジルコニウムジクロリド，（１，２’−ジメチルシリレン）（２，１’−メチレン）（３−メチル−５−ｎ−ブチルシクロペンタジエニル）（３’−メチル−５’−ｎ−ブチルシクロペンタジエニル）ジルコニウムジクロリド，（１，２’−ジメチルシリレン）（２，１’−メチレン）（３−メチル−５−フェニルシクロペンタジエニル）（３’−メチル−５’−フェニルシクロペンタジエニル）ジルコニウムジクロリド，（１，２’−エチレン）（２，１’−メチレン）（３−メチル−５−ｉ−プロピルシクロペンタジエニル）（３’−メチル−５’−ｉ−プロピルシクロペンタジエニル）ジルコニウムジクロリド，（１，２’−エチレン）（２，１’−イソプロピリデン）（３−メチル−５−ｉ−プロピルシクロペンタジエニル）（３’−メチル−５’−ｉ−プロピルシクロペンタジエニル）ジルコニウムジクロリド，（１，２’−メチレン）（２，１’−メチレン）（３−メチル−５−ｉ−プロピルシクロペンタジエニル）（３’−メチル−５’−ｉ−プロピルシクロペンタジエニル）ジルコニウムジクロリド，（１，２’−メチレン）（２，１’−イソプロピリデン）（３−メチル−５−ｉ−プロピルシクロペンタジエニル）（３’−メチル−５’−ｉ−プロピルシクロペンタジエニル）ジルコニウムジクロリド、（１，１’−ジメチルシリレン）（２，２’−ジメチルシリレン) ビスインデニルジルコニウムジクロリド、（１，１’−ジフェニルシリレン）（２，２’−ジメチルシリレン) ビスインデニルジルコニウムジクロリド、（１，１’−ジメチルシリレン）（２，２’−ジメチルシリレン) ビスインデニルジルコニウムジクロリド、（１，１’−ジイソプロピルシリレン）（２，２’−ジメチルシリレン) ビスインデニルジルコニウムジクロリド、（１，１’−ジメチルシリレン）（２，２’−ジイソプロピルシリレン) ビスインデニルジルコニウムジクロリド、（１，１’−ジメチルシリレンインデニル) （２，２’−ジメチルシリレン−３−トリメチルシリルインデニル) ジルコニウムジクロリド、（１，１’−ジフェニルシリレンインデニル) （２，２’−ジフェニルシリレン−３−トリメチルシリルインデニル) ジルコニウムジクロリド、（１，１’−ジフェニルシリレンインデニル) （２，２’−ジメチルシリレン−３−トリメチルシリルインデニル)ジルコニウムジクロリド、(１，１’−ジメチルシリレン）（２，２’−ジメチルシリレン）（インデニル）（３−トリメチルシリルインデニル）ジルコニウムジクロリド、 (１，１’−ジフェニルシリレン）（２，２’−ジフェニルシリレン）（インデニル）（３−トリメチルシリルインデニル）ジルコニウムジクロリド、(１，１’−ジフェニルシリレン）（２，２’−ジメチルシリレン）（インデニル）（３−トリメチルシリルインデニル）ジルコニウムジクロリド、(１，１’−ジメチルシリレン）（２，２’−ジフェニルシリレン）（インデニル）（３−トリメチルシリルインデニル）ジルコニウムジクロリド、(１，１’−ジイソプロピルシリレン）（２，２’−ジメチルシリレン）（インデニル）（３−トリメチルシリルインデニル）ジルコニウムジクロリド、(１，１’��ジメチルシリレン）（２，２’−ジイソプロピルシリレン）（インデニル）（３−トリメチルシリルインデニル）ジルコニウムジクロリド、(１，１’−ジイソプロピルシリレン）（２，２’−ジイソブロピルシリレン）（インデニル）（３−トリメチルシリルインデニル）ジルコニウムジクロリド、(１，１’−ジメチルシリレン）（２，２’−ジメチルシリレン）（インデニル）（３−トリメチルシリルメチルインデニル）ジルコニウムジクロリド、(１，１’−ジフェニルシリレン）（２，２’−ジフェニルシリレン）（インデニル）（３−トリメチルシリルメチルインデニル）ジルコニウムジクロリド、(１，１’−ジフェニルシリレン）（２，２’−ジメチルシリレン）（インデニル）（３−トリメチルシリルメチルインデニル）ジルコニウムジクロリド、(１，１’−ジメチルシリレン）（２，２’−ジフェニルシリレン)(インデニル）（３−トリメチルシリルメチルインデニル）ジルコニウムジクロリド、(１，１’−ジイソプロピルシリレン）（２，２’−ジメチルシリレン)(インデニル）（３−トリメチルシリルメチルインデニル）ジルコニウムジクロリド、(１，１’−ジメチルシリレン）（２，２’−ジイソプロピルシリレン)(インデニル）（３−トリメチルシリルメチルインデニル）ジルコニウムジクロリド、(１，１’−ジイソプロピルシリレン）（２，２’−ジイソプロピルシリレン）（インデニル）（３−トリメチルシリルメチルインデニル)ジルコニウムジクロリドなど及びこれらの化合物におけるジルコニウムをチタン又はハフニウムに置換したものを挙げることができる。
もちろん、重合用触媒に用いられる遷移金属化合物は、これらに限定されるものではない。
また、他の族又はランタノイド系列の金属元素の類似化合物であってもよい。
また、上記化合物において、（１，１’−）（２，２’−）が（１，２’−）（２，１’−）であってもよく、（１，２’−）（２，１’−）が（１，１’−）（２，２’−）であってもよい。
【００２９】
次に、（Ｂ）成分のうちの（Ｂ−１）成分としては、上記（Ａ）成分の遷移金属化合物と反応して、イオン性の錯体を形成しうる化合物であれば、いずれのものでも使用できるが、次の一般式（III)，(IV)
（〔Ｌ1−Ｒ10〕k+）a（〔Ｚ〕-）b         ・・・(III)
（〔Ｌ2〕k+）a（〔Ｚ〕-）b                ・・・(IV)
（ただし、Ｌ2はＭ2、Ｒ11Ｒ12Ｍ3、Ｒ133Ｃ又はＲ14Ｍ3である。）
〔（III)，(IV)式中、Ｌ1はルイス塩基、〔Ｚ〕-は、非配位性アニオン〔Ｚ1〕-及び〔Ｚ2〕-、ここで〔Ｚ1〕-は複数の基が元素に結合したアニオン、即ち〔Ｍ1Ｇ1Ｇ2・・・Ｇf〕-（ここで、Ｍ1は周期律表第５〜１５族元素、好ましくは周期律表第１３〜１５族元素を示す。Ｇ1〜Ｇfはそれぞれ水素原子，ハロゲン原子，炭素数１〜２０のアルキル基，炭素数２〜４０のジアルキルアミノ基，炭素数１〜２０のアルコキシ基，炭素数６〜２０のアリール基，炭素数６〜２０のアリールオキシ基，炭素数７〜４０のアルキルアリール基，炭素数７〜４０のアリールアルキル基，炭素数１〜２０のハロゲン置換炭化水素基，炭素数１〜２０のアシルオキシ基，有機メタロイド基、又は炭素数２〜２０のヘテロ原子含有炭化水素基を示す。Ｇ1〜Ｇfのうち２つ以上が環を形成していてもよい。ｆは〔（中心金属Ｍ1の原子価）＋１〕の整数を示す。）、〔Ｚ2〕-は、酸解離定数の逆数の対数（ｐＫａ）が−１０以下のブレンステッド酸単独又はブレンステッド酸及びルイス酸の組合わせの共役塩基、あるいは一般的に超強酸と定義される酸の共役塩基を示す。また、ルイス塩基が配位していてもよい。また、Ｒ10は水素原子，炭素数１〜２０のアルキル基，炭素数６〜２０のアリール基，アルキルアリール基又はアリールアルキル基を示し、Ｒ11及びＲ12はそれぞれシクロペンタジエニル基，置換シクロペンタジエニル基，インデニル基又はフルオレニル基、Ｒ13は炭素数１〜２０のアルキル基，アリール基，アルキルアリール基又はアリールアルキル基を示す。Ｒ14はテトラフェニルポルフィリン，フタロシアニンなどの大環状配位子を示す。ｋは〔Ｌ1−Ｒ10〕，〔Ｌ2〕のイオン価数で１〜３の整数、ａは１以上の整数、ｂ＝（ｋ×ａ）である。Ｍ2は、周期律表第１〜３、１１〜１３、１７族元素を含むものであり、Ｍ3は、周期律表第７〜１２族元素を示す。〕
で表されるものを好適に使用することができる。
【００３０】
ここで、Ｌ1の具体例としては、アンモニア，メチルアミン，アニリン，ジメチルアミン，ジエチルアミン，Ｎ−メチルアニリン，ジフェニルアミン，Ｎ，Ｎ−ジメチルアニリン，トリメチルアミン，トリエチルアミン，トリ−ｎ−ブチルアミン，メチルジフェニルアミン，ピリジン，ｐ−ブロモ−Ｎ，Ｎ−ジメチルアニリン，ｐ−ニトロ−Ｎ，Ｎ−ジメチルアニリンなどのアミン類、トリエチルホスフィン，トリフェニルホスフィン，ジフェニルホスフィンなどのホスフィン類、テトラヒドロチオフェンなどのチオエーテル類、安息香酸エチルなどのエステル類、アセトニトリル，ベンゾニトリルなどのニトリル類などを挙げることができる。
【００３１】
Ｒ10の具体例としては水素，メチル基，エチル基，ベンジル基，トリチル基などを挙げることができ、Ｒ11，Ｒ12の具体例としては、シクロペンタジエニル基，メチルシクロペンタジエニル基，エチルシクロペンタジエニル基，ペンタメチルシクロペンタジエニル基などを挙げることができる。
Ｒ13の具体例としては、フェニル基，ｐ−トリル基，ｐ−メトキシフェニル基などを挙げることができ、Ｒ14の具体例としてはテトラフェニルポルフィリン，フタロシアニン，アリル，メタリルなどを挙げることができる。
また、Ｍ2の具体例としては、Ｌｉ，Ｎａ，Ｋ，Ａｇ，Ｃｕ，Ｂｒ，Ｉ，Ｉ3などを挙げることができ、Ｍ3の具体例としては、Ｍｎ，Ｆｅ，Ｃｏ，Ｎｉ，Ｚｎなどを挙げることができる。
【００３２】
また、〔Ｚ1〕-、即ち〔Ｍ1Ｇ1Ｇ2・・・Ｇf〕において、Ｍ1の具体例としてはＢ，Ａｌ，Ｓi，Ｐ，Ａｓ，Ｓｂなど、好ましくはＢ及びＡｌが挙げられる。
また、Ｇ1，Ｇ2〜Ｇfの具体例としては、ジアルキルアミノ基としてジメチルアミノ基，ジエチルアミノ基など、アルコキシ基若しくはアリールオキシ基としてメトキシ基，エトキシ基，ｎ−ブトキシ基，フェノキシ基など、炭化水素基としてメチル基，エチル基，ｎ−プロピル基，イソプロピル基，ｎ−ブチル基，イソブチル基，ｎ−オクチル基，ｎ−エイコシル基，フェニル基，ｐ−トリル基，ベンジル基，４−ｔ−ブチルフェニル基，３，５−ジメチルフェニル基など、ハロゲン原子としてフッ素，塩素，臭素，ヨウ素，ヘテロ原子含有炭化水素基としてｐ−フルオロフェニル基，３，５−ジフルオロフェニル基，ペンタクロロフェニル基，３，４，５−トリフルオロフェニル基，ペンタフルオロフェニル基，３，５−ビス（トリフルオロメチル）フェニル基，ビス（トリメチルシリル）メチル基など、有機メタロイド基としてペンタメチルアンチモン基、トリメチルシリル基，トリメチルゲルミル基，ジフェニルアルシン基，ジシクロヘキシルアンチモン基，ジフェニル硼素などが挙げられる。
【００３３】
また、非配位性のアニオン、即ちｐＫａが−１０以下のブレンステッド酸単独又はブレンステッド酸及びルイス酸の組合わせの共役塩基〔Ｚ2〕-の具体例としては、トリフルオロメタンスルホン酸アニオン（ＣＦ3ＳＯ3）-，ビス（トリフルオロメタンスルホニル）メチルアニオン，ビス（トリフルオロメタンスルホニル）ベンジルアニオン，ビス（トリフルオロメタンスルホニル）アミド，過塩素酸アニオン（ＣｌＯ4）-，トリフルオロ酢酸アニオン（ＣＦ3ＣＯ2）-，ヘキサフルオロアンチモンアニオン（ＳｂＦ6）-，フルオロスルホン酸アニオン（ＦＳＯ3）-，クロロスルホン酸アニオン（ＣｌＳＯ3）-，フルオロスルホン酸アニオン／５−フッ化アンチモン（ＦＳＯ3／ＳｂＦ5）-，フルオロスルホン酸アニオン／５−フッ化砒素（ＦＳＯ3／ＡｓＦ5）-，トリフルオロメタンスルホン酸／５−フッ化アンチモン（ＣＦ3ＳＯ3／ＳｂＦ5）-などを挙げることができる。
【００３４】
このような前記（Ａ）成分の遷移金属化合物と反応してイオン性の錯体を形成するイオン性化合物、即ち（Ｂ−１）成分化合物の具体例としては、テトラフェニル硼酸トリエチルアンモニウム，テトラフェニル硼酸トリ−ｎ−ブチルアンモニウム，テトラフェニル硼酸トリメチルアンモニウム，テトラフェニル硼酸テトラエチルアンモニウム，テトラフェニル硼酸メチル（トリ−ｎ−ブチル）アンモニウム，テトラフェニル硼酸ベンジル（トリ−ｎ−ブチル）アンモニウム，テトラフェニル硼酸ジメチルジフェニルアンモニウム，テトラフェニル硼酸トリフェニル（メチル）アンモニウム，テトラフェニル硼酸トリメチルアニリニウム，テトラフェニル硼酸メチルピリジニウム，テトラフェニル硼酸ベンジルピリジニウム，テトラフェニル硼酸メチル（２−シアノピリジニウム），テトラキス（ペンタフルオロフェニル）硼酸トリエチルアンモニウム，テトラキス（ペンタフルオロフェニル）硼酸トリ−ｎ−ブチルアンモニウム，テトラキス（ペンタフルオロフェニル）硼酸トリフェニルアンモニウム，テトラキス（ペンタフルオロフェニル）硼酸テトラ−ｎ−ブチルアンモニウム，テトラキス（ペンタフルオロフェニル）硼酸テトラエチルアンモニウム，テトラキス（ペンタフルオロフェニル）硼酸ベンジル（トリ−ｎ−ブチル）アンモニウム，テトラキス（ペンタフルオロフェニル）硼酸メチルジフェニルアンモニウム，テトラキス（ペンタフルオロフェニル）硼酸トリフェニル（メチル）アンモニウム，テトラキス（ペンタフルオロフェニル）硼酸メチルアニリニウム，テトラキス（ペンタフルオロフェニル）硼酸ジメチルアニリニウム，テトラキス（ペンタフルオロフェニル）硼酸トリメチルアニリニウム，テトラキス（ペンタフルオロフェニル）硼酸メチルピリジニウム，テトラキス（ペンタフルオロフェニル）硼酸ベンジルピリジニウム，テトラキス（ペンタフルオロフェニル）硼酸メチル（２−シアノピリジニウム），テトラキス（ペンタフルオロフェニル）硼酸ベンジル（２−シアノピリジニウム），テトラキス（ペンタフルオロフェニル）硼酸メチル（４−シアノピリジニウム），テトラキス（ペンタフルオロフェニル）硼酸トリフェニルホスホニウム，テトラキス〔ビス（３，５−ジトリフルオロメチル）フェニル〕硼酸ジメチルアニリニウム，テトラフェニル硼酸フェロセニウム，テトラフェニル硼酸銀、テトラフェニル硼酸トリチル，テトラフェニル硼酸テトラフェニルポルフィリンマンガン，テトラキス（ペンタフルオロフェニル）硼酸フェロセニウム，テトラキス（ペンタフルオロフェニル）硼酸（１，１’−ジメチルフェロセニウム），テトラキス（ペンタフルオロフェニル）硼酸デカメチルフェロセニウム，テトラキス（ペンタフルオロフェニル）硼酸銀、テトラキス（ペンタフルオロフェニル）硼酸トリチル，テトラキス（ペンタフルオロフェニル）硼酸リチウム，テトラキス（ペンタフルオロフェニル）硼酸ナトリウム，テトラキス（ペンタフルオロフェニル）硼酸テトラフェニルポルフィリンマンガン，テトラフルオロ硼酸銀，ヘキサフルオロ燐酸銀，ヘキサフルオロ砒素酸銀，過塩素酸銀，トリフルオロ酢酸銀，トリフルオロメタンスルホン酸銀などを挙げることができる。
（Ｂ−１）は一種用いてもよく、又二種以上を組み合わせて用いてもよい。
一方、（Ｂ−２）成分のアルミノキサンとしては、一般式（Ｖ)
【００３５】
【化５】
2006348153.tif 000006
【００３６】
（式中、Ｒ15は炭素数１〜２０、好ましくは１〜１２のアルキル基，アルケニル基，アリール基，アリールアルキル基などの炭化水素基あるいはハロゲン原子を示し、ｗは平均重合度を示し、通常２〜５０、好ましくは２〜４０の整数である。尚、各Ｒ15は同じでも異なっていてもよい。）
で示される鎖状アルミノキサン、及び一般式（VI)
【００３７】
【化６】
2006348153.tif 000007
【００３８】
（式中、Ｒ15及びｗは前記一般式（Ｖ）におけるものと同じである。)
で示される環状アルミノキサンを挙げることができる。
【００３９】
前記アルミノキサンの製造法としては、アルキルアルミニウムと水などの縮合剤とを接触させる方法が挙げられるが、その手段については特に限定はなく、公知の方法に準じて反応させればよい。
例えば、（ａ）有機アルミニウム化合物を有機溶剤に溶解しておき、これを水と接触させる方法、（ｂ）重合時に当初有機アルミニウム化合物を加えておき、後に水を添加する方法、（ｃ）金属塩などに含有されている結晶水、無機物や有機物への吸着水を有機アルミニウム化合物と反応させる方法、（ｄ）テトラアルキルジアルミノキサンにトリアルキルアルミニウムを反応させ、更に水を反応させる方法などがある。
尚、アルミノキサンとしては、トルエン不溶性のものであってもよい。
これらのアルミノキサンは一種用いてもよく、二種以上を組み合わせて用いてもよい。
【００４０】
（Ａ）触媒成分と（Ｂ）触媒成分との使用割合は、（Ｂ）触媒成分として（Ｂ−１）化合物を用いた場合には、モル比で好ましくは１０：１〜１：１００、より好ましくは２：１〜１：１０の範囲が望ましく、上記範囲にあれば、単位質量ポリマー当りの触媒コストがあまり高くならず、実用的である。
また、（Ｂ−２）化合物を用いた場合には、モル比で好ましくは１：１〜１：１００００００、より好ましくは１：１０〜１：１００００の範囲が望ましい。
この範囲にあれば、単位質量ポリマー当りの触媒コストががあまり高くならず、実用的である。
また、触媒成分（Ｂ）としては（Ｂ−１），（Ｂ−２）を単独又は二種以上組み合わせて用いることもできる。
【００４１】
また、本発明におけるα-オレフィン重合体を製造する際の重合用触媒は、上記（Ａ）成分及び（Ｂ）成分に加えて（Ｃ）成分として有機アルミニウム化合物を用いることができる。
ここで、（Ｃ）成分の有機アルミニウム化合物としては、一般式(VII)
Ｒ16vＡｌＪ3-v      ・・・（VII)
〔式中、Ｒ16は炭素数１〜１０のアルキル基、Ｊは水素原子、炭素数１〜２０のアルコキシ基、炭素数６〜２０のアリール基又はハロゲン原子を示し、ｖは１〜３の整数である〕
で示される化合物が用いられる。
前記一般式（VII)で示される化合物の具体例としては、トリメチルアルミニウム，トリエチルアルミニウム，トリイソプロピルアルミニウム，トリイソブチルアルミニウム，ジメチルアルミニウムクロリド，ジエチルアルミニウムクロリド，メチルアルミニウムジクロリド，エチルアルミニウムジクロリド，ジメチルアルミニウムフルオリド，ジイソブチルアルミニウムヒドリド，ジエチルアルミニウムヒドリド，エチルアルミニウムセスキクロリドなどが挙げられる。
これらの有機アルミニウム化合物は一種用いてもよく、二種以上を組合せて用いてもよい。
【００４２】
前記（Ａ）触媒成分と（Ｃ）触媒成分との使用割合は、モル比で好ましくは１：１〜１：１００００、より好ましくは１：５〜１：２０００、更に好ましくは１：１０ないし１：１０００の範囲が望ましい。
該（Ｃ）触媒成分を用いることにより、遷移金属当たりの重合活性を向上させることができるが、あまり多いと有機アルミニウム化合物が無駄になると共に、重合体中に多量に残存し、好ましくない。
本発明におけるα-オレフィン重合体の製造においては、触媒成分の少なくとも一種を適当な担体に担持して用いることができる。
該担体の種類については特に制限はなく、無機酸化物担体、それ以外の無機担体及び有機担体のいずれも用いることができるが、特に無機酸化物担体あるいはそれ以外の無機担体が好ましい。
【００４３】
本発明におけるα-オレフィン重合体の製造において、重合方法は特に制限されず、スラリー重合法，気相重合法，塊状重合法，溶液重合法，懸濁重合法などのいずれの方法を用いてもよいが、スラリー重合法，気相重合法が特に好ましい。
重合条件については、重合温度は通常−１００〜２５０℃、好ましくは−５０〜２００℃、より好ましくは０〜１３０℃である。
重合時間は通常５分〜１０時間、反応圧力は好ましくは常圧〜２０ＭＰａ（ｇａｕｇｅ）、更に好ましくは常圧〜１０ＭＰａ（ｇａｕｇｅ）である。
【００４４】
本発明におけるα-オレフィン重合体の製造において、水素を添加すると重合活性が向上するので好ましい。
水素を用いる場合は、通常、常圧〜５ＭＰａ（ｇａｕｇｅ）、好ましくは常圧〜３ＭＰａ（ｇａｕｇｅ）、更に好ましくは常圧〜２ＭＰａ（ｇａｕｇｅ）である。
重合溶媒を用いる場合、例えば、ベンゼン，トルエン，キシレン，エチルベンゼンなどの芳香族炭化水素、シクロペンタン，シクロヘキサン，メチルシクロヘキサンなどの脂環式炭化水素、ペンタン，ヘキサン，ヘプタン，オクタンなどの脂肪族炭化水素、クロロホルム，ジクロロメタンなどのハロゲン化炭化水素などを用いることができる。
これらの溶媒は一種を単独で用いてもよく、二種以上のものを組み合わせてもよい。
また、α−オレフィンなどのモノマーを溶媒として用いてもよい。
尚、重合方法によっては無溶媒で行うことができる。
【００４５】
重合に際しては、前記重合用触媒を用いて予備重合を行うことができる。
予備重合は、固体触媒成分に、例えば、少量のオレフィンを接触させることにより行うことができるが、その方法に特に制限はなく、公知の方法を用いることができる。
予備重合に用いるオレフィンについては特に制限はなく、前記に例示したものと同様のもの、例えば、炭素数３〜２０のオレフィン、あるいはこれらの混合物などを挙げることができるが、本重合において用いるオレフィンと同じオレフィンを用いることが有利である。
【００４６】
予備重合温度は、通常−２０〜２００℃、好ましくは−１０〜１３０℃、より好ましくは０〜８０℃である。
予備重合においては、溶媒として、脂肪族炭化水素，芳香族炭化水素，モノマーなどを用いることができる。
これらの中で特に好ましいのは脂肪族炭化水素である。
また、予備重合は無溶媒で行ってもよい。
予備重合においては、予備重合生成物の極限粘度〔η〕（１３５℃デカリン中で測定）が０．１デシリットル／ｇ以上、触媒中の遷移金属成分１ミリモル当たりに対する予備重合生成物の量が１〜１００００ｇ、特に１０〜１０００ｇとなるように条件を調整することが望ましい。
また、重合体の分子量の調節方法としては、各触媒成分の種類、使用量、重合温度の選択、更には水素存在下での共重合などがある。窒素などの不活性ガスを存在させても良い。
以上のように、特定の触媒を使用することで、ポリオレフィンの結晶性（立体規則性）を制御し、組成が均一で、かつ、高流動なポリオレフィンを製造することができる。
【００４７】
本発明におけるα-オレフィン重合体は、下記の（１）〜（３）を要件とするものである。
（１）メソペンタッド分率（ｍｍｍｍ）が２０〜７５モル％、もしくは立体規則性の指標（[Ｍ４]）が７５モル％以下
（２）ゲルパーミエイションクロマトグラフィ（ＧＰＣ）法により測定したポリスチレン換算の分子量分布が３．０以下
（３）テトラリン溶媒中１３５℃にて測定した極限粘度[η]が０．０１〜５．０デシリットル／ｇ、
【００４８】
本発明において、（１）メソペンタッド分率（ｍｍｍｍ）は、エイ・ザンベリ（Ａ．Ｚａｍｂｅｌｌｉ）等により報告された「Ｍａｃｒｏｍｏｌｅｃｕｌｅｓ，６９２５（１９７３）」で提案された方法に準拠して求めたものである。
即ち、メソペンタッド分率（ｍｍｍｍ）は、13Ｃ核磁気共鳴スペクトルを用いてメチレン基、メチン基のシグナルを測定し、ポリ（プロピレン) 分子中のメソペンタッド分率を求めたものである。この値が大きくなると、立体規則性が高くなることを意味する。
13Ｃ核磁気共鳴スペクトルの測定は、下記の装置及び条件にて行う。
装置：日本電子（株）製ＪＮＭ−ＥＸ４００型13Ｃ−ＮＭＲ装置
方法：プロトン完全デカップリング法
濃度：２２０ｍｇ／ミリリットル
溶媒：１，２，４−トリクロロベンゼンと重ベンゼンの９０：１０（容量比）混合溶媒
温度：１３０℃
パルス幅：４５°
パルス繰り返し時間：４秒
積算：１００００回
【００４９】
本発明において、立体規則性指数（［Ｍ４］）は、日本電子（株）製ＪＮＭ−ＥＸ４００型装置を用い、13Ｃ−ＮＭＲスペクトルを前記の条件と同様にして測定し、αオレフィン連鎖のメソトリアッド（［Ｍ４］）分率を測定して求めた値である。
立体規則性指数（［Ｍ４］）の値が大きいほど、立体規則性が高いことを意味する。
本発明におけるα-オレフィン重合体は、立体規則性指数（[Ｍ４]）が７５モル％以下であり、好ましくは１０〜７０モル％、更に好ましくは２０〜６５モル％である。
立体規則性指数（[Ｍ４]）が２０モル％未満では、べたつきが発生する恐れがあり、７５モル％を超えると、二次加工性が低下する恐れがある。
本発明におけるα-オレフィン重合体のメソペンタッド分率（ｍｍｍｍ）は、２０〜７５％であり、３０〜６０％であると好ましく、４０〜５５％であると更に好ましい。
【００５０】
また、本発明におけるα-オレフィン重合体は、（２）ゲルパーミエイションクロマトグラフ（ＧＰＣ）法により測定した分子量分布（Ｍｗ／Ｍｎ）は、３．０以下であり、より好ましくは２．５以下である。分子量分布（Ｍｗ／Ｍｎ）が３．０を超えるとべたつきが発生することがある。
尚、上記Ｍｗ／Ｍｎは、ＧＰＣ法により、下記の装置及び条件で測定した重量平均分子量Ｍｗ及び数平均分子量Ｍｎより算出した値である。
ＧＰＣ測定装置
カラム        ：ＴＯＳＯ  ＧＭＨＨＲ−Ｈ（Ｓ）ＨＴ
検出器        ：液体クロマトグラム用ＲＩ検出器  ＷＡＴＥＲＳ  １５０Ｃ
測定条件
溶媒         ：１，２，４−トリクロロベンゼン
測定温度      ：１４５℃
流速          ：１．０ミリリットル／分
試料濃度       ：２．２ｍｇ／ミリリットル
注入量        ：１６０マイクロリットル
検量線        ：Ｕｎｉｖｅｒｓａｌ  Ｃａｌｉｂｒａｔｉｏｎ
解析プログラム ：ＨＴ−ＧＰＣ（Ｖｅｒ．１．０）
【００５１】
本発明におけるα-オレフィン重合体は、（３）テトラリン溶媒中１３５℃にて測定した極限粘度[η]が０．０１〜５．０デシリットル／ｇのものであり、この極限粘度[η]は、好ましくは０．１〜５．０デシリットル／ｇ、特に好ましくは０．２〜３．０デシリットル／ｇである。
極限粘度[η]が０．０１デシリットル／ｇ未満では、十分な接着強度が得られないことがある。また、５．０デシリットル／ｇを超えると、流動性が低下するため塗工性や塗布性が不良となることがある。
【００５２】
さらに、本発明におけるα-オレフィン重合体は、
（４）示差走査型熱量計（ＤＳＣ）を用い、試料を窒素雰囲気下−１０℃で５分間保持した後、１０℃／分で昇温させることにより得られた融解吸熱カーブの最も高温側に観測されるピークのピークトップとして定義される融点（Ｔｍ）が０〜１２０℃の結晶性樹脂であることが好ましく、更に好ましくは０〜１００℃である。
本発明において、結晶性樹脂とは、上記Ｔｍが観測される樹脂のことをいう。
【００５３】
(ii) ラジカル開始剤
本発明におけるα-オレフィン重合体を変性するために用いられるラジカル開始剤としては特に制限はなく、従来公知のラジカル開始剤、例えば各種有機過酸化物や、アゾビスイソブチロニトリル、アゾビスイソバレロニトリルなどのアゾ系化合物等の中から、適宜選択して用いることができるが、これらの中で、有機過酸化物が好適である。
ラジカル開始剤として用いられる有機過酸化物としては、例えばジベンゾイルパーオキシド，ジ−３，５，５−トリメチルヘキサノイルパーオキシド，ジラウロイルパーオキシド，ジデカノイルパーオキシド，ジ（２，４−ジクロロベンゾイル）パーオキシドなどのジアシルパーオキシド類、ｔ−ブチルヒドロパーオキシド，キュメンヒドロパーオキシド，ジイソプロピルベンゼンヒドロパーオキシド，２，５−ジメチルヘキサン−２，５−ジヒドロパーオキシドなどのヒドロパーオキシド類、ジ−ｔ−ブチルパーオキシド，ジクミルパーオキシド，２，５−ジメチル−２，５−ジ（ｔ−ブチルパーオキシ）ヘキサン，２，５−ジメチル−２，５−ジ（ｔ−ブチルパーオキシ）ヘキシン−３，α，α’ビス（ｔ−ブチルパーオキシ）ジイソプロピルベンゼンなどのジアルキルパーオキシド類、１，１−ビス−ｔ−ブチルパーオキシ−３，３，５−トリメチルシクロヘキサン，２，２−ビス（ｔ−ブチルパーオキシ）ブタンなどのパーオキシケタール類、ｔ−ブチルパーオキシオクトエート，ｔ−ブチルパーオキシピバレート，ｔ−ブチルパーオキシネオデカノエート，ｔ−ブチルパーオキシベンゾエートなどのアルキルパーエステル類、ジ−２−エチルヘキシルパーオキシジカーボネート，ジイソプロピルパーオキシジカーボネート，ジ−ｓｅｃ−ブチルパーオキシジカーボネート，ｔ−ブチルパーオキシイソプロピルカーボネートなどのパーオキシカーボネート類などが挙げられる。これらの中ではジアルキルパーオキシド類が好ましい。また、これらは一種を単独で用いてもよく、二種以上を組み合わせて用いてもよい。
ラジカル開始剤の使用量としては特に制限はなく、目的とするα-オレフィン重合体変性物の所望物性に応じて適宜選定されるが、使用するα-オレフィン重合体１００質量部に対し、通常０．０１〜１０質量部、好ましくは０．０１〜５質量部の範囲で用いられる。
【００５４】
(iii)シラン基およびエチレン性不飽和基を有するモノマー又はシランカップリング剤
本発明において、α-オレフィン重合体と反応させる「シラン基およびエチレン性不飽和基を有するモノマー」は、一般式  ＲＲ’ＳｉＹ  で表すことができる。
該式におけるＲは、脂肪族的に不飽和な炭化水素基であり、これはα-オレフィン重合体中に発生した遊離ラジカル部位と反応性である。このような基の例としては、ビニル、アリル、ブテニル、シクロヘキセニル、シクロペンタジエニル、（メタ）アクリロキシプロピルを挙げることができ、ビニル基、およびメタクリロキシ基、アクリロキシ基が好適である。
該式におけるＹは、例えばメトキシ基、エトキシ基、ブトキシ基のようなアルコキシ基、例えばホルミロキシ基、アセトキシ基またはプロピオニルオキシ基のようなアシロキシ基、オキシム基、例えばアルキルアミノ基およびアリールアミノ基のような置換されたアミノ基など、任意の加水分解しうる有機基である。
該式におけるＲ’は基Ｒまたは基Ｙであることが出来る。
また、シランカップリング剤は、Ｙ'〜ＣＨ2ＳｉＸ'3の一般式をもつものである。Ｘ'はアルコキシ基やハロゲンなどの加水分解性の置換基で無機質と反応し，Ｙ'は有機質と反応しやすいビニル基，エポキシ基，アミノ基などである。
本発明においては、これらのシラン系モノマーの中、加水分解しうる有機基であるアルコキシシラン基を有するモノマーが好ましく、特に３個のアルコキシシラン基を含有することが好適であり、最も好適なシラン系モノマーはビニルトリエトキシシラン、ビニルトリメトキシシラン、メタクリロキシプロピルトリメトキシシラン、メタクリロキシプロピルトリエトキシシランである。
使用するシラン系モノマーの割合は一部には反応条件に依存する。実際の割合は広範囲にわたって例えばα-オレフィン重合体の質量に基づいて０．１から５０質量％にわたって変化する。しかし、一般にα-オレフィン重合体の質量を基準にして０．５〜１０質量％を使用するのが好適である。
【００５５】
(α-オレフィン重合体変性物) 
α-オレフィン重合体変性物を製造する方法としては特に制限はないが、例えばα-オレフィン重合体と、前記のラジカル開始剤及びシラン系モノマーとを、ロールミル、バンバリーミキサー、押出機などを用いて、１００〜３００℃程度の温度で溶融混練して反応させる方法、あるいはブタン、ペンタン、ヘキサン、ヘプタン、シクロヘキサン、トルエン、キシレン、デカヒドロナフタリンなどの炭化水素系溶剤、クロロベンゼン、ジクロロベンゼン、トリクロロベンゼンなどのハロゲン化炭化水素系溶剤や、液化α−オレフィンなどの適当な有機溶剤中において、−５０〜３００℃程度の温度で溶液変性により反応させる方法を用いることができる。
【００５６】
本発明のα-オレフィン重合体変性物は、下記の（１）〜（４）を満足するものであることが好ましい。
（１）メソペンタッド分率（ｍｍｍｍ）が２０〜７５モル％、又は立体規則性の指標（[Ｍ４]）が７５モル％以下、
（２）ＧＰＣ法により測定したポリスチレン換算重量平均分子量（Ｍｗ）が１，０００〜１０，０００，０００で、分子量分布（Ｍｗ／Ｍｎ）が１．５以上、
（３）シラン基およびエチレン性不飽和基を有するモノマーに由来する成分の含量が０．１〜５０モル％および
（４）融点が４０〜１００℃の範囲
【００５７】
上記の（１）メソペンタッド分率（ｍｍｍｍ）および立体規則性の指標（[Ｍ４]）については、（ｉ）α-オレフィン重合体の（１）で述べたと同様である。
また、上記の（２）ＧＰＣ法により測定したポリスチレン換算重量平均分子量（Ｍｗ）および分子量分布（Ｍｗ／Ｍｎ）のＧＰＣ法による測定法についても、（ｉ）α-オレフィン重合体の（１）で述べたと同様である。
ＧＰＣ法により測定した分子量分布（Ｍｗ／Ｍｎ）は、好ましくは１．５以上であり、より好ましくは１．５〜３．０である。分子量分布（Ｍｗ／Ｍｎ）を１．５以上とすることにより、ポリマー鎖が揃っているため成形性が向上し、また、Ｍｗ／Ｍｎが３．０を超えるとべたつきが発生することがある。
ＧＰＣ法により測定した重量平均分子量（Ｍｗ）は、好ましくは１，０００〜１０，０００，０００、より好ましくは２，０００〜１，０００，０００である。Ｍｗが１，０００〜１０，０００，０００であれば、べたつきが少なく、かつ適度の流動性を有し、成形性が良好である。
【００５８】
本発明のα-オレフィン重合体変性物は、シラン基およびエチレン性不飽和基を有するモノマーに由来する成分の含量が好ましくは０．０１〜５０モル％であり、より好ましくは０．０５〜４０モル％、さらに好ましくは０．１〜３０モル％である。該成分の含量を０．０１モル％以上とすることにより、架橋性能が十分に発揮できる。また、５０モル％以下とすることにより、ポリオレフィンとの接着性を損なわない。
本発明のα-オレフィン重合体変性物の融点（Ｔｍ）は好ましくは４０〜１００℃の範囲であり、より好ましくは５０〜９０℃の範囲である。α-オレフィン重合体変性物の融点を４０℃とすることにより、常温での取扱い性、作業性が向上できる。また、１００℃以下とすることにより、低温での塗布性能を向上できる。
【００５９】
本発明のα-オレフィン重合体変性物架橋体の製造方法は、α-オレフィン重合体変性物を、シラノール縮合触媒の存在下、あるいは不存在下で、水分又は湿気と接触させて加熱処理することにより、行うことができる。α-オレフィン重合体変性物に水分又は湿気を接触させるには、例えばα-オレフィン重合体変性物を空気中に放置してもよいし、水槽に浸漬、スチームを導入してもよい。また温度は常温でも良いが、高温にすると短時間で架橋させるので好ましい。さらには真空下にすることで、架橋時間を短縮できる。
シラノール縮合触媒は、α-オレフィン重合体変性物に添加混和して使用するのがよい。添加方法は予めシラノール縮合触媒の高濃度に入った触媒マスターバッチを調製しておき、触媒マスターバッチとα-オレフィン重合体変性物をブレンドし、混練もしくは溶融することが好ましい。
前記シラノール縮合触媒としては、ジブチル錫ジラウレート、ジブチル錫ジアセテート、ジブチル錫ジオクテート、などの有機錫金属化合物、または有機塩基、エチルアミン酸などの有機酸、脂肪酸などであり、特に好ましいのはジブチル錫ジラウレート、ジブチル錫ジアセテート、ジブチル錫ジオクテートである。これらの添加量はα-オレフィン重合体変性物に対して、０．００５〜２．０質量％であり、好ましくは０．０１〜０．５質量％である。
【００６０】
本発明のα-オレフィン重合体変性物は、（反応性）ホットメルト剤、ガラス用中間膜（安全ガラス用など）、ガラス用接着剤、シーリング剤、樹脂・エラストマー改質剤、ワックスブレンド剤及びフィラーブレンド剤等の用途に好適なものである。また、これらの用途の他に、樹脂改質剤、塗料成分、インキ成分、接着剤成分、プライマー成分、潤滑油成分、蓄熱剤成分、高性能ワックス、セメント成分、医療用器具、フィルム、シート、剥離フィルム、コーキング材、ケーブル外被、電線被覆、絶縁材、パイプ、熱収縮テープ、分散材等にも使用される。
【実施例】
【００６１】
次に、本発明を実施例により、更に詳細に説明するが、本発明はこれらの例によってなんら限定されるものではない。
まず、製造例で得られたα-オレフィン重合体、及び実施例で得られたα-オレフィン重合体変性物の樹脂特性及び物性の評価方法について説明する。
（１）メソペンタッド分率（ｍｍｍｍ）及び立体規則性指数（[Ｍ４]）の測定
明細書本文中に記載した方法により測定した。
（２）極限粘度［η]の測定
（株) 離合社のＶＭＲ−０５３型自動粘度計を用い、テトラリン溶媒中１３５℃において測定した。
（３）重量平均分子量（Ｍｗ）及び分子量分布（Ｍｗ／Ｍｎ）の測定
明細書本文中に記載した方法により測定した。
（４）ＤＳＣ測定（融点：Ｔｍの測定）
示差走査型熱量計（パーキン・エルマー社製、ＤＳＣ−７）を用い、試料１０ｍｇを窒素雰囲気下、−１０℃で５分間保持した後、−１０℃まで、５℃／分で降温させ、１０℃／分で昇温させることにより得られる融解吸熱量（ΔＨ）カーブの最も高温側に観測されるピークのピークトップの融点（Ｔｍ）を測定した。
【００６２】
また、接着性試験は、実施例で合成したシラン変性材料および比較例で用いたシラン変性材料について次のように試験を行い評価した。
ベース材料：（１）ガラス板−ガラス板、（２）ガラス板−ＰＰ（ポリプロピレン）板、
（３）ＰＰ板−ＰＰ板
試験方法：２枚のガラス板（縦１ｃｍ、長さ５ｃｍ、厚さ１ｍｍ）の間に、シラン変性材料を挟みこみ、プレス機で１００℃、６０秒、１ｋｇ/ｃｍ2の条件で圧着した。その後冷却を行い、1日経過後、剥離試験を実施した。
評価方法：剥離試験において剥離不能の場合○、未接着で剥離可能の場合×とする。
【００６３】
製造例１〔（１，２’−ジメチルシリレン）（２，１’−ジメチルシリレン）ビス（３−トリメチルシリルメチルインデニル）ジルコニウムジクロライドの製造〕
窒素気流下、２００ミリリットルのシュレンク瓶に（１，２’−ジメチルシリレン）（２，１’−ジメチルシリレン）ビス（インデン）２．５ｇ（７．２ミリモル）とエーテル１００ミリリットルを加えた。
−７８℃に冷却しｎ−ブチルリチウム（ｎ−ＢｕＬｉ）のヘキサン溶液（１．６モル／リットル）を９．０ミリリットル（１４．８ミリモル）加えた後、室温で１２時間攪拌した。
溶媒を留去し、得られた固体をヘキサン２０ミリリットルで洗浄し減圧乾燥することによりリチウム塩を白色固体として定量的に得た。
シュレンク瓶中、（１，２’−ジメチルシリレン）（２，１’−ジメチルシリレン）ビス（インデン）のリチウム塩（６．９７ミリモル）をＴＨＦ（テトラヒドロフラン）５０ミリリットルに溶解し、室温でヨードメチルトリメチルシラン２．１ミリリットル（１４．２ミリモル）をゆっくりと滴下し１２時間攪拌した。
溶媒を留去し、エーテル５０ミリリットル加えて飽和塩化アンモニウム溶液で洗浄した。
分液後、有機相を乾燥し、溶媒を除去することにより（１，２’−ジメチルシリレン）（２，１’−ジメチルシリレン）ビス（３−トリメチルシリルメチルインデン）３．０４ｇ（５．９ミリモル）を得た。（収率８４％）
【００６４】
次に、窒素気流下においてシュレンク瓶に、上記で得られた（１，２’−ジメチルシリレン）（２，１’−ジメチルシリレン）ビス（３−トリメチルシリルメチルインデン）３．０４ｇ（５．９ミリモル）とエーテル５０ミリリットルを加えた。  −７８℃に冷却し、ｎ−ブチルリチウム（ｎ−ＢｕＬｉ）のヘキサン溶液（１．６モル／リットル）を７．４ミリリットル（１１．８ミリモル）を加えた後、室温で１２時間攪拌した。
溶媒を留去し、得られた固体をヘキサン４０ミリリットルで洗浄することによりリチウム塩をエーテル付加体として３．０６ｇを得た。
このものの1Ｈ−ＮＭＲを求めたところ、次の結果が得られた。
1Ｈ−ＮＭＲ（９０ＭＨｚ，ＴＨＦ−ｄ8）：δ０．０４（ｓ，−ＳｉＭｅ3，１８Ｈ），０．４８（ｓ，−Ｍｅ2Ｓｉ−，１２Ｈ），１．１０（ｔ，−ＣＨ3，６Ｈ），２．５９（ｓ，−ＣＨ2−，４Ｈ），３．３８（ｑ，−ＣＨ2−，４Ｈ），６．２−７．７（ｍ，Ａｒ−Ｈ，８Ｈ）
窒素気流下で上記で得られたリチウム塩３．０６ｇをトルエン５０ミリリットルに懸濁させた。これを−７８℃に冷却し、ここへ予め−７８℃に冷却した四塩化ジルコニウム１．２ｇ（５．１ミリモル）のトルエン（２０ミリリットル）懸濁液を滴下した。滴下後、室温で６時間攪拌した。この反応溶液の溶媒を留去後、得られた残渣をジクロロメタンにより再結晶化することにより（１，２’−ジメチルシリレン）（２，１’−ジメチルシリレン）ビス（３−トリメチルシリルメチルインデニル）ジルコニウムジクロライドの黄色微結晶０．９ｇ（１．３３ミリモル）を得た。（収率２６％）
このものの1Ｈ−ＮＭＲを求めたところ、次の結果が得られた。
1Ｈ−ＮＭＲ（９０ＭＨｚ，ＣＤＣｌ3）：δ０．０（ｓ，―ＳｉＭｅ3−，１８Ｈ），１．０２，１．１２（ｓ，−Ｍｅ2Ｓｉ−，１２Ｈ），２．５１（ｄｄ，−ＣＨ2−，４Ｈ），７．１−７．６（ｍ，Ａｒ−Ｈ，８Ｈ）
【００６５】
製造例２（プロピレン（Ｃ３）重合体の合成）
加熱乾燥した１リットルオートクレーブに、ヘプタン４００ミリリットル、トリイソブチルアルミニウム０．５ミリモル、製造例１で得られた（１，２’−ジメチルシリレン）（２，１’−ジメチルシリレン）ビス（３−トリメチルシリルメチルインデニル）ジルコニウムジクロライドを０．２マイクロモル、ジメチルアニリニウムテトラキスペンタフルオロフェニルボレート０．８マイクロモルを加え、さらに水素０．２ＭＰａ導入し、プロピレン０．６MPaを導入して全圧を０．８ＭＰａとして、重合温度７０℃にて６０分間重合した。重合反応終了後、反応物を減圧下で乾燥させることにより、プロピレン重合体を１１０ｇ得た。
得られたプロピレン重合体の極限粘度[η]は０．３２デシリットル／ｇ、ＧＰＣ法により測定さたポリスチレン換算重量平均分子量（Ｍｗ）は３２，０００、分子量分布（Ｍｗ／Ｍｎ）は１．８、立体規則性（メソペンタッド分率：ｍｍｍｍ）は４３モル％、ＤＳＣ測定による融点（Ｔｍ）は８６℃であった。
【００６６】
製造例３（ブテン（Ｃ４）重合体の合成）
加熱乾燥した１リットルオートクレーブに、ヘプタン２００ミリリットル、ブテン−１  ２００ミリリットル、トリイソブチルアルミニウム０．５ミリモル、製造例１で得られた（１，２’−ジメチルシリレン）（２，１’−ジメチルシリレン）ビス（３−トリメチルシリルメチルインデニル）ジルコニウムジクロライドを０．２マイクロモル、ジメチルアニリニウムテトラキスペンタフルオロフェニルボレート０．８マイクロモルを加え、さらに水素０．３ＭＰａ導入し、重合温度７０℃にて６０分間重合した。重合反応終了後、反応物を減圧下で乾燥させることにより、ブテン重合体を８４ｇ得た。
得られたブテン重合体の極限粘度[η]は０．３９デシリットル／ｇ、重量平均分子量（Ｍｗ）は６７，０００、分子量分布（Ｍｗ／Ｍｎ）は１．８、立体規則性（メソペンタッド分率：ｍｍｍｍ）は７０．５モル％、融点（Ｔｍ）は７２．３℃であった。
【００６７】
製造例４（ポリＣ１８の合成）
加熱乾燥した１リットルオートクレーブに、出光興産（株）製「リニアレン１８」４００ミリリットル、トリイソブチルアルミニウム０．５ミリモル、製造例１で得られた（１，２’−ジメチルシリレン）（２，１’−ジメチルシリレン）ビス（３−トリメチルシリルメチルインデニル）ジルコニウムジクロライドを１マイクロモル、ジメチルアニリニウムテトラキスペンタフルオロフェニルボレート４マイクロモルを加え、さらに水素０．０３ＭＰａ導入し、重合温度７５℃にて２４０分間重合した。重合反応終了後、反応物をアセトンにて沈殿させた後、加熱、減圧下、乾燥処理することにより、高級αオレフィン（Ｃ１８）重合体を２５０ｇ得た。
得られた高級α-オレフィン重合体の極限粘度[η]は０．３３デシリットル／ｇ、重量平均分子量（Ｍｗ）は９３，０００、分子量分布（Ｍｗ／Ｍｎ）は１．７、融点（Ｔｍ）は４２℃、融解吸熱量（ΔＨ）は８２Ｊ／ｇ、立体規則性の指標（[Ｍ４]）は２８モル％であった。
【００６８】
実施例１
（プロピレン重合体のシラン変性）
製造例２で得られたプロピレン重合体３０ｇ、トルエン２５０ミリリットルを１０００ミリリットル攪拌翼付セパラブル三つ口フラスコに入れ、１１０℃に昇温した後、過酸化ジ−ｔ−ブチル０．２ｇ、メタクリロキシプロピルトリメトキシシラン５ｇを１時間かけて滴下した。滴下終了後、１１０℃で約２４０分攪拌後、ビーカーに投入し、メタノールで洗浄・再沈することでシラン変性プロピレン重合体を２８．５ｇ得た。
得られたシラン変性プロピレン重合体の極限粘度[η]は０．２９デシリットル／ｇ、重量平均分子量（Ｍｗ）は３３，０００、分子量分布（Ｍｗ／Ｍｎ）は１．６８、融点（Ｔｍ）は７４．４℃、融解吸熱量（ΔＨ）は１５．６Ｊ／ｇ、立体規則性（ｍｍｍｍ）は４４．３モル％、シランモノマーに由来する成分の含量は０．０４モル％であった。
【００６９】
（接着性試験）
ベース材料として（１）ガラス板−ガラス板、（２）ガラス板−ＰＰ（ポリプロピレン）板および（３）ＰＰ板−ＰＰ板について、接着剤として上記のシラン変性プロピレン重合体を用い、１００℃および８０℃における接着性試験を行った。結果を第１表に示す。
（シラン変性プロピレン重合体の架橋反応）
１００ミリリットルフラスコに上記シラン変性プロピレン重合体５ｇ、トルエン２０ミリリットルを入れ、室温で溶解した。溶解後、水を０．５ミリリットル、ジブチル錫オクテート０．３ミリリットルを滴下し、５０℃の湯浴中で３時間攪拌した。反応終了後、反応物を減圧下で乾燥させることにより、シラン変性プロピレン重合体架橋物を４．８ｇ得た。
得られたシラン変性プロピレン重合体架橋物の極限粘度[η]は０．５４デシリットル／ｇに上昇し、架橋反応が進行していることが示された。
【００７０】
実施例２
（ブテン重合体のシラン変性）
製造例３で得られたブテン重合体６０ｇ、トルエン２５０ミリリットルを１０００ミリリットル攪拌翼付セパラブル三つ口フラスコに入れ、１１０℃に昇温した後、過酸化ジ−ｔ−ブチル０．２ｇ、メタクリロキシプロピルトリメトキシシラン５ｇを１時間かけて滴下した。
滴下終了後、１１０℃で約２４０分攪拌後、ビーカーに投入し、メタノールで洗浄・再沈することでシラン変性ブテン重合体を５７．６ｇ得た。
得られたシラン変性ブテン重合体の極限粘度[η]は０．３５デシリットル／ｇ、重量平均分子量（Ｍｗ）は７６，０００、分子量分布（Ｍｗ／Ｍｎ）は１．７０、融点（Ｔｍ）および融解吸熱量（ΔＨ）は検出不可、立体規則性（ｍｍｍｍ）は７１．０モル％、シランモノマーに由来する成分の含量は０．２モル％であった。
【００７１】
（接着性試験）
得られたシラン変性ブテン重合体について、実施例１と同様にして、１００℃および８０℃における接着性試験を行った。結果を第１表に示す。
（シラン変性ブテン重合体の架橋反応）
１００ミリリットルフラスコに上記シラン変性ブテン重合体５ｇ、トルエン２０ミリリットルを入れ、室温で溶解した。溶解後、水を０．５ミリリットル、ジブチル錫オクテート０．３ミリリットルを滴下し、５０℃の湯浴中で３時間攪拌した。反応終了後、反応物を減圧下で乾燥させることにより、シラン変性ブテン重合体架橋物を４．５ｇ得た。
得られたシラン変性ブテン重合体架橋物の極限粘度[η]は、不溶のため測定不能であり、トルエン、ヘプタンなどの溶媒には不溶であった。
【００７２】
実施例３
（オクタデセン（Ｃ１８）重合体のシラン変性）
製造例４で得られたオクタデセン重合体６０ｇ、トルエン２５０ミリリットルを１０００ミリリットル攪拌翼付セパラブル三つ口フラスコに入れ、１１０℃に昇温した後、過酸化ジ−ｔ−ブチル０．２ｇ、メタクリロキシプロピルトリメトキシシラン５ｇを１時間かけて滴下した。滴下終了後、１１０℃で約２４０分攪拌後、ビーカーに投入し、メタノールで洗浄・再沈することでシラン変性オクタデセン重合体を５１ｇ得た。
得られたシラン変性オクタデセン重合体の極限粘度[η]は０．２６デシリットル／ｇ、重量平均分子量（Ｍｗ）は１０７，０００、分子量分布（Ｍｗ／Ｍｎ）は１．７０、融点（Ｔｍ）は４０．８℃、融解吸熱量（ΔＨ）は８５Ｊ／ｇ、立体規則性指標（[Ｍ４]）は２８．３モル％、シランモノマーに由来する成分の含量は０．７モル％であった。
【００７３】
（接着性試験）
得られたシラン変性オクタデセン重合体について、実施例１と同様にして、１００℃、８０℃および４０℃における接着性試験を行った。結果を第１表に示す。
（シラン変性オクタデセン重合体の架橋反応）
１００ミリリットルフラスコに上記シラン変性オクタデセン重合体５ｇ、トルエン２０ミリリットルを入れ、室温で溶解した。溶解後、水を０．５ミリリットル、ジブチル錫オクテート０．３ミリリットルを滴下し、５０℃の湯浴中で３時間攪拌した。反応終了後、反応物を減圧下で乾燥させることにより、シラン変性オクタデセン重合体架橋物を４．５ｇ得た。
得られたシラン変性オクタデセン重合体架橋物の極限粘度[η]は０．６７デシリットル／ｇに上昇し、架橋反応が進行していることが示された。
【００７４】
比較例１
（接着性試験）
シラン変性プロピレン重合体（三菱化学社製「リンクロンＸＰＭ８００ＨＭ」）について、実施例１と同様にして、１００℃、８０℃および４０℃における接着性試験を行った。結果を第１表に示す。使用したシラン変性プロピレン重合体は融点が高いため、各温度で溶融せず、接着しなかった。
（シラン変性プロピレン重合体の架橋反応）
１００ミリリットルフラスコにシラン変性プロピレン重合体（三菱化学社製「リンクロンＸＰＭ８００ＨＭ」[η]：１．３６デシリットル／ｇ）５ｇ、ｐ−キシレン２０ミリリットルを入れ、１００℃で攪拌した。スラリー中に、水を０．５ミリリットル、ジブチル錫オクテート０．３ミリリットルを滴下し、１００℃のオイルバス中で３時間攪拌した。攪拌終了後、反応物を減圧下で乾燥させることにより、シラン変性プロピレン重合体反応物を４．５ｇ得た。
得られたシラン変性プロピレン重合体反応物の極限粘度[η]は１．３６デシリットル／ｇであり、１００℃ではシラン変性プロピレン重合体反応物が溶解せず、架橋反応が進行しなかった。
【００７５】
比較例２
（シラン変性ＥＶＡの接着性試験）
シラン変性ＥＶＡ（三菱化学社製「リンクロンＸＶＮ６００Ｆ」）について、実施例１と同様にして、１００℃、８０℃および４０℃における接着性試験を行った。結果を第１表に示す。使用したシラン変性ＥＶＡは融点が高いため、各温度で溶融せず、接着しなかった。
【００７６】
【表１】
2006348153.tif 000008